СПОСОБ ПОЛУЧЕНИЯ ОБРАЗЦОВ НАНОСТРУКТУРИРОВАННЫХ МЕТАЛЛИЧЕСКИХ МАТЕРИАЛОВ

0
а
a
Способ получения образцов наноструктурированных металлических материалов, включающий способ получении моноструктур, который основан на создании в расплаве переохлаждений, соответствующих максимуму линейной скорости роста кристаллов, отличающийся тем, что кристаллизацию (отвердение) металлического расплава с заданной массой (G) и первоначальной температурой (Т) осуществляют при его объемном переохлаждении в нестационарных условиях и заданных во времени (t) режимах воздействия поля центробежных сил (гравитационного поля), определяемого скоростью центрифугирования расплава (w) и изначально заданным радиусом его вращения при центрифугировании (R), а также температурно-тепловым воздействием на расплав от контактирующего с ним газового теплоносителя с заданными во времени характеристиками: температурой (Т) и расходом (G), причем скорость охлаждения материала может происходить от 0 до 100ºС/с, при этом форма металлического материала в процессе центрифугирования представляет собой полый тонкостенный вращающийся вокруг своей оси цилиндр, в полость которого с заданными во времени значениями расхода и температуры входит и выходит горячий газовый агент, а коэффициент перегрузки (гравитации) в диапазоне от 200 до 10000g в зависимости от требуемых и заданных характеристик зерна и монокристаллов в отвердевшем металлическом материале, а масса центрифугируемого металла достигает до 2000 кг и более.